(57)【要約】    【課題】  全体として明るく、青色及び赤色に対して緑色の光線透過率のバランスがよく、ディスプレイとの色マッチングが良く、コントラストにおいて優れた映像を得ることができる光学フィルタの提供、および高温下や加湿下で経時後でも安定した光学フィルタを提供する。    【解決手段】  少なくとも透明基材、および近赤外線を吸収する色素（近赤外線吸収色素）を透明バインダ樹脂中に含有する近赤外線吸収層とが積層された積層構造を有する光学フィルタである。光学フィルタの４３５〜４５５ｎｍにおける最大光線透過率に対する５４５ｎｍにおける光線透過率の比が、１．１５〜１：１であり、６１０〜６３０ｎｍにおける最大光線透過率に対する５４５ｎｍにおける光線透過率の比が、１．１５〜１：１であり、且つ、５４５ｎｍにおける光線透過率が６０％以上とする。【選択図】  なし【特許請求の範囲】
【請求項１】
少なくとも透明基材、および近赤外線を吸収する色素を透明バインダ樹脂中に含有する近赤外線吸収層とが積層された積層構造を有する光学フィルタであって、該光学フィルタの４３５〜４５５ｎｍにおける最大光線透過率に対する５４５ｎｍにおける光線透過率の比が、１．１５〜１：１であり、６１０〜６３０ｎｍにおける最大光線透過率に対する５４５ｎｍにおける光線透過率の比が、１．１５〜１：１であり、且つ、５４５ｎｍにおける光線透過率が６０％以上であることを特徴とする光学フィルタ。
【請求項２】
前記光学フィルタの４３５〜４５５ｎｍにおける最大光線透過率、６１０〜６３０ｎｍにおける最大光線透過率、及び５４５ｎｍにおける光線透過率の大きさが、この順である請求項１記載の光学フィルタ。
【請求項３】
前記近赤外線吸収色素は、次の一般式（１）で表されることを特徴とする請求項１又は２記載の光学フィルタ。
【化１】
2005084474.tif 000005
（式中、Ｒはメチル基、エチル基、プロピル基及びブチルから選ばれたアルキル基、Ｘは１価又は２価の陰イオン、ｎは、Ｘが１価の陰イオンである場合１であり、２価の陰イオンである場合１／２である。）
【請求項４】
前記一般式（１）におけるＸが、ビストリフルオロメタンスルホニルイミド酸イオンである請求項３記載の光学フィルタ。
【請求項５】
前記透明バインダ樹脂の水酸基価が１０以下であることを特徴とする請求項１乃至４の何れか１項記載の光学フィルタ。
【請求項６】
前記透明バインダ樹脂の酸価が１０以下であることを特徴とする請求項１乃至５の何れか１項記載の光学フィルタ。
【請求項７】
前記透明バインダ樹脂のガラス転移温度が８０℃〜１５０℃であることを特徴とする請求項１乃至６の何れか１項記載の光学フィルタ。
【請求項８】
片面もしくは両面に防汚層が積層されていることを特徴とする請求項１乃至７の何れか１項記載の光学フィルタ。
【請求項９】
片面もしくは両面に金属メッシュ層が積層されていることを特徴とする請求項１乃至８の何れか１項記載の光学フィルタ。
【請求項１０】
片面もしくは両面に粘着剤層が積層されていることを特徴とする請求項１乃至９の何れか１項記載の光学フィルタ。
【請求項１１】
片面もしくは両面に反射防止層が積層されていることを特徴とする請求項１乃至１０の何れか１項記載の光学フィルタ。
【請求項１２】
片面もしくは両面に防眩層が積層されていることを特徴とする請求項１乃至１１の何れか１項記載の光学フィルタ。
【請求項１３】
請求項１乃至１２の何れか１項記載の光学フィルタがディスプレイの観察側に配置されていることを特徴とするディスプレイ。
【発明の詳細な説明】
【技術分野】
【０００１】
本発明は、近赤外線遮蔽性を備えた光学フィルタに関するものである。また、本発明はそのような光学フィルタを備えたディスプレイ、特にプラズマディスプレイに関するものである。
【背景技術】
【０００２】
電気的、もしくは電子的な装置が発生した電磁波は、他の装置に悪影響を与えたり、また、人体や動物に対して影響を与えることがあると言われている。一例として、プラズマディスプレイ（以降、ＰＤＰと略記することがある。）からは、３０ＭＨｚ〜１３０ＭＨｚの周波数の電磁波が発生するため、周囲にあるコンピュータ、もしくはコンピュータ利用機器に影響を与えることがあり、発生する電磁波をできるだけ外部に洩らさないことが望まれている。
【０００３】
ＰＤＰはまた、放電ガスにネオンとキセノンの混合ガスを用いているため、波長８００ｎｍ〜１１００ｎｍの近赤外線を放出し、この近赤外線は、近赤外線を利用した各種機器、例えば、家庭電気製品のリモートコントローラや、パソコンやコードレス電話等の近赤外線を利用した通信機器の誤動作を引き起こす恐れがあるとされており、この点でも改善が望まれている。
【０００４】
従来、上記のような改善を行うものとして、透明な基材フィルム上に、接着剤もしくは粘着剤、金属薄膜のメッシュ、およびメッシュの凹凸面を平坦化する平坦化層を順に積層し、これらの内の接着剤もしくは粘着剤、または平坦化層に、可視光及び／または近赤外線の特定の波長を吸収する吸収剤を含有させた電磁波遮蔽用部材が提案されている（例えば、特許文献１参照）。特許文献１に記載された電磁波遮蔽用部材は、金属薄膜のメッシュを有するので、電磁波遮蔽性を有し、また、可視光、および／または、近赤外線の特定の波長を吸収する吸収剤を含有するので、近赤外線遮蔽性も有しており、ディスプレイの色バランス、外光を吸収することによるコントラストの向上も可能としている。
【０００５】
また、近赤外線吸収能を有する色素を用い、コーティング法やキャスト法で得たフィルムも知られている（例えば、特許文献２、特許文献３参照）。
【０００６】
しかしながら、上記のいずれの従来技術においても、色バランスを重視する各種ディスプレイに使用した際、ディスプレイとの色マッチングの良い光学フィルタは得られておらず、また、吸収剤を含有する層の樹脂によっては、高温下や加湿下で、近赤外線の遮蔽性が低下したり、可視領域に特定の吸収が現れ、着色もしくは変色して見える等の問題がある。さらに、これらの問題を解決しようとする場合、光学フィルターに本来的に備えなければならない点として、近赤外線吸収剤や近赤外線吸収色素を含む層、或いは金属メッシュが見えてはならないこと（非視認性）、透明性（ヘイズ）が高いこと、可視領域での透過率（視感透過率）が高いこと、および近赤外領域での遮蔽性（近赤外線透過率）等があることが挙げられる。
【０００７】
さらに特許文献３の光学フィルタでは、可視光領域における光線透過率、特に、緑色付近の５４５ｎｍにおける光線透過率が低いため、該光学フィルタは暗く、青色に対する緑色の光線透過率が低く、及び赤色に対する緑色の光線透過率が低いため全体として色マッチングが悪く、コントラストにおいて満足のいくものではない。
【特許文献１】特開２００２−３１１８４３号公報
【特許文献２】特開平１１−１１６８２６号公報
【特許文献３】特開２００１−１８３５２３号公報
【発明の開示】
【発明が解決しようとする課題】
【０００８】
本発明は、全体として明るく、青色及び赤色に対して緑色の光線透過率のバランスがよく、ディスプレイとの色マッチングが良く、コントラストにおいて優れた映像を得ることができる光学フィルタの提供、および高温下や加湿下で経時後の近赤外線の遮蔽性が低下したり、可視領域に特定の吸収が現れ、着色もしくは変色して見える等の問題が解消された光学フィルタを提供することを課題とする。さらに本発明は、上記の課題が解消された光学フィルタに対してさらに種々の機能が付加された光学フィルタを提供することも課題とする。さらに本発明は、前記光学フィルタが適用されたディスプレイ、特にプラズマディスプレイを提供することを課題とする。
【課題を解決するための手段】
【０００９】
本発明者らは、上記課題を解決するために検討を重ねた結果、少なくとも透明基材、および近赤外線を吸収する色素（近赤外線吸収色素）を透明バインダ樹脂中に含有する近赤外線吸収層とが積層された積層構造を有する光学フィルタであって、光学フィルタの４３５〜４５５ｎｍにおける最大光線透過率に対する５４５ｎｍにおける光線透過率の比が、１．１５〜１：１であり、６１０〜６３０ｎｍにおける最大光線透過率に対する５４５ｎｍにおける光線透過率の比が、１．１５〜１：１であり、且つ、５４５ｎｍにおける光線透過率が６０％以上とすることによって、全体として明るく、青色及び赤色に対して緑色の光線透過率のバランスがよく、ディスプレイとの色マッチングが良く、コントラストにおいて優れた映像を得ることができる光学フィルタを発明した。
【００１０】
前記本発明の光学フィルタの４３５〜４５５ｎｍにおける最大光線透過率、６１０〜６３０ｎｍにおける最大光線透過率、及び５４５ｎｍにおける光線透過率の大きさを、この順とすることができるので、ブルーグレーで色バランスのよい光学フィルタを提供できる。
【００１１】
本発明の光学フィルタにおいて、近赤外線吸収層に含まれる近赤外線吸収色素は、次の一般式（１）で表される色素を使用することが好ましい。
【００１２】
【化１】
2005084474.tif 000002
【００１３】
（式中、Ｒはメチル基、エチル基、プロピル基及びブチルから選ばれたアルキル基、Ｘは１価陰イオン又は２価陰イオン、ｎは、Ｘが１価陰イオンである場合１であり、２価陰イオンである場合１／２である。）
前記一般式（１）において、Ｘが、一価のビストリフルオロメタンスルホニルイミド酸イオンであることが特に好ましい。
【００１４】
耐久性において優れた光学フィルタを得るために、本発明の光学フィルタにおける近赤外線吸収層に用いられる透明バインダ樹脂の水酸基価が１０以下であるものを使用することが好ましい。
【００１５】
耐久性において優れた光学フィルタを得るために、本発明の光学フィルタにおける近赤外線吸収層に用いられる透明バインダ樹脂の酸価が１０以下であるものを使用することが好ましい。
【００１６】
耐熱性に優れた光学フィルタを得るために、本発明の光学フィルタにおける近赤外線吸収層に用いられる透明バインダ樹脂のガラス転移温度が８０℃〜１５０℃であるものを採用することが好ましい。
【００１７】
防汚性に優れた光学フィルタを得るために、本発明の光学フィルタの片面もしくは両面に防汚層が積層されていることが好ましい。
【００１８】
電磁波の遮蔽可能な光学フィルタを得るために、本発明の光学フィルタの片面もしくは両面に金属メッシュ層が積層されていることが好ましい。
【００１９】
適用面への貼り付けを容易とするために、本発明の光学フィルタの片面もしくは両面に粘着剤層が積層されていることが好ましい。
【００２０】
反射防止性に優れた光学フィルタを得るために、本発明の光学フィルタの片面もしくは両面に反射防止層が積層されていることが好ましい。
【００２１】
防眩性に優れた光学フィルタを得るために、本発明の光学フィルタの片面もしくは両面に防眩層が積層されていることが好ましい。
【００２２】
また、本発明は、前記した各光学フィルタがディスプレイの観察側に配置されていることを特徴とするディスプレイである。
【発明の効果】
【００２３】
請求項１の発明によれば、次の効果が得られる。
１）光学フィルタの各色における光線透過率が総合的に高いため、視感透過率が高く、明るいフィルタを提供することができる。
２）緑色の光線透過率を６０％以上確保し、青色及び赤色に対する緑色の光線透過率の比が、１．１５（以内）〜１：１（１を超える）であり、緑色の光線透過率の、青色及び赤色の光線透過率に対する差が適切であるので、全体として明るく、青色及び赤色に対して緑色の光線透過率のバランスがよく、ディスプレイとの色マッチングが良く、コントラストにおいて優れた映像を得ることができる光学フィルタとなる。
【００２４】
請求項２の発明によれば、請求項１の発明の効果に加え、本発明の光学フィルタは、４３５〜４５５ｎｍにおける最大光線透過率、６１０〜６３０ｎｍにおける最大光線透過率、５４５ｎｍにおける光線透過率の大きさがこの順に小さくなっているので、色調がブルーグレイとなり、ディスプレイ前面においた場合、ディスプレイから発せられる色とのマッチングが良い。
【００２５】
請求項３の発明によれば、請求項１及び２の発明の効果に加え、本発明の光学フィルタにおいて、近赤外線吸収層に含まれる近赤外線吸収色素を、前記一般式（１）で表される色素を使用するので、光学フィルタの４３５〜４５５ｎｍにおける最大光線透過率、６１０〜６３０ｎｍにおける最大光線透過率、及び５４５ｎｍにおける光線透過率を請求項１及び請求項２に規定する発明のものとすることができる。
【００２６】
請求項４の発明によれば、請求項１〜３のいずれかの発明の効果に加え、請求項３の発明におけるより好ましい効果が発揮される。
【００２７】
請求項５の発明によれば、請求項１〜４のいずれかの発明の効果に加え、近赤外線吸収層を構成する透明バインダ樹脂として水酸基価が１０以下のものを用いたので、近赤外線吸収層中の近赤外線吸収色素が、透明バインダ樹脂が有する水酸基と反応することを防止でき、高温高湿度下でも経時的に安定な近赤外線吸収機能を有し、長期にわたって安定な性能を発現する光学フィルタを提供することができる。
【００２８】
請求項６の発明によれば、請求項１〜５のいずれかの発明の効果に加え、透明バインダ樹脂として酸価が１０以下のものを用いたので、近赤外線吸収色素が透明バインダ樹脂が有する酸と反応することを防止でき、高温高湿度下でも経時的に安定な近赤外線吸収機能を有し、長期にわたって安定な性能を発現する光学フィルタを提供することができる。
【００２９】
請求項７の発明によれば、請求項１〜６のいずれかの発明の効果に加え、透明バインダ樹脂のガラス転移温度の範囲を、通常の使用条件以上に規定したので、近赤外線吸収色素どうし、もしくは近赤外線吸収色素と周囲の透明バインダ樹脂との反応を制御することができ、実用上、十分な耐熱性を有する光学フィルタを提供することができる。
【００３０】
請求項８の発明によれば、請求項１〜７のいずれかの発明の効果に加え、防汚層が積層されたことにより、ごみや汚染物質が付着するのを防止でき、付着しても除去が容易な光学フィルタを提供することができる。
【００３１】
請求項９の発明によれば、請求項１〜８のいずれかの発明の効果に加え、金属メッシュ層が積層されているので、適用される対象の電気的装置、電子的装置から発生する電磁波を遮蔽可能な光学フィルタを提供することができ、特に、プラズマディスプレイに適用するのに最適である。
【００３２】
請求項１０の発明によれば、請求項１〜９のいずれかの発明の効果に加え、粘着剤を有することにより、適用面への貼り付けが容易な光学フィルタを提供することができる。
【００３３】
請求項１１の発明によれば、反射防止層が積層されたことにより、請求項１〜９のいずれかの発明の効果に加え、積層された面における不要な光の反射を防止でき、画像、映像のコントラストを向上させることが可能な光学フィルタを提供することができる。
【００３４】
請求項１２の発明によれば、請求項１〜１１のいずれかの発明の効果に加え、防眩層が積層されていることにより、ディスプレイ前面に配置した際に、ディスプレイの特定の位置、方向に生じるシンチレーションの緩和が可能な光学フィルタを提供することができる。
【００３５】
請求項１３の発明によれば、請求項１〜１２のいずれかの光学フィルタの持つ効果が発揮されたディスプレイを提供することができる。
【発明を実施するための最良の形態】
【００３６】
図１（ａ）〜（ｄ）は、本発明の光学フィルタの種々の形態の積層構造を例示する断面図である。本発明の光学フィルタは、最も基本的には、図１（ａ）に符号１Ａで示すように、透明基材２上に近赤外線吸収層３が積層された積層構造を有する近赤外線吸収積層体４からなるものである。この透明基材２は、積層の際に行われ得る接着性向上のための処理が施されたものであってよい。この近赤外線吸収積層体４の４３５〜４５５ｎｍにおける最大光線透過率に対する５４５ｎｍにおける光線透過率の比が、１．１５〜１：１であり、６１０〜６３０ｎｍにおける最大光線透過率に対する５４５ｎｍにおける光線透過率の比が、１．１５〜１：１であり、且つ、５４５ｎｍにおける光線透過率が６０％以上であることが必須であり、且つこの近赤外線吸収積層体４の４３５〜４５５ｎｍにおける最大光線透過率、６１０〜６３０ｎｍにおける最大光線透過率、５４５ｎｍにおける光線透過率がこの順に高いことが望ましく、また、後に詳述するように、近赤外線吸収層３を構成する成分である透明バインダ樹脂としては、その水酸基価、酸価、もしくはガラス転移温度がある一定の範囲内のものであることが好ましい。
【００３７】
図１（ａ）に示す近赤外線吸収積層体４は、光学フィルタの分野で知られた様々な層を１種もしくは２種以上、付加して積層することにより、それらの層が加わることによりさらに機能が付与された光学フィルタを構成することができる。即ち、図１（ｂ）に示すように、光学フィルタ１Ｂは、近赤外線吸収積層体４の近赤外線吸収層３側、即ち、図中の上側に使用時の汚染を防止するための防汚層５が積層されたものであってもよい。防汚層５は、図１（ｂ）に示すように上側のみにではなく、下側のみに積層されていてもよく、上側および下側の両方に積層されていてもよい。
【００３８】
図１（ｃ）に示すように、光学フィルタ１Ｃは、近赤外線吸収積層体４の上側に、反射防止層６が積層されたものであっても良い。反射防止層６もまた、図１（ｃ）に示すように上側のみにではなく、下側のみに積層されていてもよく、上側および下側の両方に積層されていてもよい。反射防止層６の代わりに、防眩層が積層されていてもよく、やはり、上側もしくは下側の片方、または両方に積層されていてもよい。
【００３９】
図１（ｄ）に示すように、光学フィルタ１Ｄは、近赤外線吸収積層体４の上側に、導電性金属等からなる金属メッシュ層７が積層されたものであってもよい。金属メッシュ層７もまた、図１（ｄ）に示すように上側のみにではなく、下側のみに積層されていてもよく、上側および下側の両方に積層されていてもよい。
【００４０】
上記のような様々な層を伴うか、もしくは伴わない光学フィルタ１Ａ〜１Ｄ（以降、特に断らない限り、符号１は、上記のような１Ａ〜１Ｄのような様々な積層構造を含めて指すものとする。）は、いずれかの片面もしくは両面に粘着剤層を積層して、光学フィルタが適用されるべき被適用面に貼り付けられるよう構成してもよい。粘着剤層はむき出しのままでは取り扱いにくいから、貼り付けの直前まで、剥離性を有するシートが積層されたものであることが好ましい。これらの様々な構造を採り得る光学フィルタ１は、種々のタイプのディスプレイに適用することができ、例えば、図２に示すように、プラズマディスプレイ８の前面（観察側の面）に配置して使用することができ、粘着剤層が積層された光学フィルタ１は、プラズマディスプレイ８の前面に直接貼り付けて使用することもできる。なお粘着剤層の積層は片面に対して行われることが多いが、両面に粘着剤層を積層し、片面をディスプレイへの貼り付け用に他面を他の機能を有するフィルムとの貼り合わせに使用するような用途にも利用することができる。
【００４１】
本発明の光学フィルタ１を構成する透明基材２および近赤外線吸収層３、並びに上記したように、基本的な積層構造に付加され得る各層の素材や積層方法等につき、以下に詳細に説明する。
【００４２】
近赤外線吸収層：近赤外線吸収層３は、基本的には、透明バインダ樹脂中に、近赤外線を吸収する近赤外線吸収色素を有するものである。
【００４３】
近赤外線吸収色素としては、光学フィルタ１が代表的な用途であるプラズマディスプレイ８の前面に適用される場合、プラズマディスプレイ８はキセノンガス放電を利用して発光する際に生じる近赤外線領域、即ち、８００ｎｍ〜１１００ｎｍの波長域を吸収するものであることが好ましい。この波長域内での光線透過率が２０％以下であることが好ましく、１０％以下であることがより好ましい。
【００４４】
同時に近赤外線吸収層３は、可視光領域、即ち、３８０ｎｍ〜７８０ｎｍの波長域では、十分な光線透過率を有する必要がある。
【００４５】
上記の両方の波長域における光線透過率は、分光光度計（（株）島津製作所、品番；「ＵＶ−３１０ＯＰＣ」）を使用し求めたものである。
【００４６】
近赤外線吸収色素としては、具体的には、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等の無機系近赤外線吸収色素、シアニン系化合物、フタロシアニン系化合物、ナフタロシアニン系化合物、ナフトキノン系化合物、アントラキノン系化合物、アミニウム系化合物、ピリリウム系化合物、セリリウム系化合物、スクワリリウム系化合物、ジインモニウム系化合物、銅錯体類、ニッケル錯体類、ジチオール系金属錯体類等の有機系近赤外線吸収色素を１種、または２種以上を併用することができる。これらのうち、無機系近赤外線吸収色素は、平均粒径が０．００５μｍ〜１μｍの微粒子であることが好ましく、より好ましくは０．０１μｍ〜０．５μｍの範囲内である。
【００４７】
本発明における近赤外線吸収色素としては、上記のうちでも、ジインモニウム系化合物を用いることが好ましい。その理由は、ジインモニウム系化合物は、近赤外線領域にモル吸光係数εが約１０万程度の大きな吸収を有し、可視光領域内である波長４００ｎｍ〜５００ｎｍ付近に若干の光吸収があるものの、可視光透過率が他の近赤外線吸収色素よりも優れているからである。
【００４８】
ジインモニウム系化合物としては、前記の一般式（１）に示したものが好ましく、式中のＲは前記した通りであるが、そのうちのアルキル基としては、メチル基、エチル基、プロピル基、もしくはブチル基等が好ましい。式中のＸは１価または２価陰イオンである。１価陰イオンの場合ｎは１であり、２価陰イオンの場合ｎは１／２である。１価陰イオンとしては、例えば、有機酸の１価陰イオン、無機の１価陰イオン等が挙げられる。
【００４９】
有機酸の１価陰イオンとしては、例えば、酢酸イオン、乳酸イオン、トリフルオロ酢酸イオン、プロピオン酸イオン、安息香酸イオン、シュウ酸イオン、コハク酸イオン、ステアリン酸イオン等の有機カルボン酸イオン、ビストリフルオロメタンスルホニルイミド酸イオン、メタンスルホン酸イオン、トルエンスルホン酸イオン、ナフタレンモノスルホン酸イオン、クロロベンゼンスルホン酸イオン、ニトロベンゼンスルホン酸イオン、ドデシルベンゼンスルホン酸イオン、ベンゼンスルホン酸イオン、エタンスルホン酸イオン、トリフルオロメタンスルホン酸イオン等の有機スルホン酸イオン、テトラフェニルホウ酸イオン、ブチルトリフェニルホウ酸イオン等の有機ホウ酸イオン等が挙げられ、好ましくは、トリフルオロメタンスルホン酸イオン、トルエンスルホン酸イオン等のハロゲノアルキルスルホン酸イオン、アルキルアリールスルホン酸イオン、若しくはビストリフルオロメタンスルホニルイミド酸イオンが挙げられる。
【００５０】
無機の１価陰イオンとしては、例えば、フッ素イオン、塩素イオン、臭素イオン、ヨウ素イオン等のハロゲンイオン、チオシアン酸イオン、ヘキサフルオロアンチモン酸イオン、過塩素酸イオン、過ヨウ素酸イオン、硝酸イオン、テトラフルオロホウ酸イオン、ヘキサフルオロリン酸イオン、モリブデン酸イオン、タングステン酸イオン、チタン酸イオン、バナジン酸イオン、リン酸イオン、ホウ酸イオン等があげられ、これらの無機の陰イオンのうち、特に好ましいものとしては、例えば、過塩素酸イオン、ヨウ素イオン、テトラフルオロホウ酸イオン、ヘキサフルオロリン酸イオン、ヘキサフルオロアンチモン酸イオン等があげられる。
【００５１】
２価陰イオンとしては、例えば、ナフタレン−１、５−ジスルホン酸、Ｒ酸、Ｇ酸、Ｈ酸、ベンゾイルＨ酸、ｐ−クロルベンゾイルＨ酸、ｐ−トルエンスルホニルＨ酸、クロルＨ酸、クロルアセチルＨ酸、メタニルγ酸、６−スルホナフチル−γ酸、Ｃ酸、ε酸、ｐ−トルエンスルホニルＲ酸、ナフタリン−１，６−ジスルホン酸、１−ナフトール−４，８−ジスルホン酸、等のナフタレンジスルホン酸誘導体、カルボニルＪ酸、４，４’−ジアミノスチルベン−２，２’−ジスルホン酸、ジＪ酸、ナフタル酸、ナフタリン−２，３−ジカルボン酸、ジフェン酸、スチルベン−４，４’−ジカルボン酸、６−スルホ−２−オキシ−３−ナフトエ酸、アントラキノン−１，８−ジスルホン酸、１，６−ジアミノアントラキノン−２，７−ジスルホン酸、２−（４−スルホフェニル）−６−アミノベンゾトリアゾール−５−スルホン酸、６−（３−メチル−５−ピラゾロニル）ナフタレン−１，３−ジスルホン酸、１−ナフトール−６−（４−アミノ−３−スルホ）アニリノ−３−スルホン酸等の２価の有機酸のイオンが挙げられる。好ましいものとしては、例えば、ナフタレン−１、５−ジスルホン酸、Ｒ酸が挙げられる。
【００５２】
前記一般式（１）に示されるジインモニウム化合物は、例えば、特公昭４３−２５３３５号公報に記載された次の様な方法で得ることができる。即ち、ｐ−フェニレンジアミンと１−クロロ−４−ニトロベンゼンをウルマン反応させて得られた生成物を還元することにより得られるアミノ体を有機溶媒中、好ましくはジメチルホルムアミド（ＤＭＦ）等の水溶性極性溶媒中、３０〜１６０℃、好ましくは５０〜１４０℃で、一般式（１）における所望のＲに対応するハロゲン化化合物（例えば、Ｒがｎ−Ｃ4 Ｈ9 のときはＢｒＣＨ2 ＣＨ2 ＣＨ2 ＣＨ3 ）と反応させて、全ての置換基（Ｒ）が同一である化合物（以下、全置換体と記す）を得ることができる。
【００５３】
また、全置換体以外の化合物を合成する場合、例えば８つのＲのうち、７つがｉｓｏ−Ｃ4 Ｈ9 、残り１つがｎ−Ｃ4 Ｈ9 の化合物を合成する場合には、先に所定のモル数（上記アミン体１モル当たり７モル）の試薬（ＢｒＣＨ2 ＣＨ（ＣＨ3 ）2 ）と反応させて８つのＲのうち７つにｉｓｏ−Ｃ4 Ｈ9 を導入した後、残りの置換基（ｎ−Ｃ4 Ｈ9 ）を導入するのに必要なモル数（上記のアミン体１モル当たり１モル）の対応する試薬（ＢｒＣ4 Ｈ9 ）と反応させる。例示したこの化合物の製造方法と同様の方法により、全置換体以外の任意の化合物を得ることができる。
【００５４】
その後、上記で合成した化合物を、有機溶媒中、好ましくはＤＭＦ等の水溶性極性溶媒中、０〜１００℃、好ましくは５〜７０℃で一般式（１）のＸに対応する酸化剤（例えば銀塩）を添加して酸化反応を行う。酸化剤の当量を２当量にすれば本発明の一般式（１）で表されるジイモニウム塩化合物が得られ、当量を１当量にすれば、一価のアミニウム塩化合物（以下アミニウム体と記す）が得られる。また、上記で合成した化合物を硝酸銀、過塩素酸銀、塩化第二銅等の酸化剤で酸化した後、その反応液に、所望のアニオンの酸もしくは塩を添加して塩交換を行う方法によっても一般式（１）で表される化合物を合成することが出来る。
【００５５】
近赤外線吸収層３中には、近赤外線吸収色素を１種、または２種以上混合して用いことはすでに述べた通りであるが、本発明における好ましい近赤外線吸収色素であるジインモニウム系化合物を用いる場合、近赤外線吸収層の近赤外線吸収波長域を広げたり、近赤外線吸収層の色味（＝外観的な色のこと）を調整することを目的として、ジインモニウム系化合物以外の近赤外線吸収色素が配合されていてもよく、例えば、フタロシアニン系化合物、もしくはジチオール系金属錯体類等がジインモニウム系化合物と併用される。フタロシアニン系化合物、およびジチオール系金属錯体類は両方を用いてもよい。
【００５６】
近赤外線吸収層３に用いられる透明バインダ樹脂としては、可視光領域での光線透過率の高い樹脂であれば尚良い。具体的な透明バインダ樹脂としては、アクリル系樹脂、ポリエステル系樹脂、ポリカーボネート系樹脂、ウレタン系樹脂、環状ポリオレフィン系樹脂、ポリスチレン系樹脂、ポリイミド系樹脂、またはポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンコポリマー（ＦＥＰ）、テトラフルオロエチレンとペルフルオロアルキルビニルエーテルとヘキサフルオロプロピレンコポリマー（ＥＰＥ）、テトラフルオロエチレンとエチレンまたはプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等のフッ素系樹脂を挙げることができ、中でもアクリル系樹脂、ポリエステル系樹脂、ポリカーボネート系樹脂が好ましい。
【００５７】
透明バインダ樹脂の平均分子量は５００〜６００，０００であることが好ましく、より好ましくは１万〜４０万である。平均分子量これらの範囲とすることにより、上記のような性質を有するものとすることができるからである。
【００５８】
本発明において、近赤外線吸収層３に近赤外線吸収色素として対イオンを有するものを含有させたときは、透明バインダ樹脂が水酸基、もしくは酸基を有するものであるか、または透明バインダ樹脂中に重合開始剤等が配合されている場合には、それらの水酸基、もしくは酸基、または重合開始剤等により近赤外線吸収色素の母骨格と対イオンの均衡状態が崩れ、近赤外線吸収の機能を果たすことが困難となる場合があるので、この解消の目的で、透明バインダ樹脂としては、水酸基価もしくは酸価の小さいものを用いることが好ましく、水酸基価および酸価のいずれもが小さいものを用いることがより好ましい。
【００５９】
上記の理由により、水酸基価としては１０以下が好ましく、より好ましくは５以下であり、０であることが特に好ましい。水酸基価をこのように小さくすることにより、近赤外線吸収層３が含有する、例えば、対イオンを有する近赤外線吸収色素が、透明バインダ樹脂が有する水酸基により反応すること等を防ぐことができるため、近赤外線吸収機能が高温高湿度下でも経時的に安定な光学フィルタとすることができ、また近赤外線吸収色素の選択の幅を広げることが可能になる。ここで、水酸基価とは試料１ｇをアセチル化するとき、水酸基と結合した酢酸を中和するのに要する水酸化カリウムのｍｇ数を指す。
【００６０】
同様に、酸価としては１０以下が好ましく、より好ましくは５以下であり、０であることが特に好ましい。酸価をこのように小さくすることにより、透明バインダ樹脂が含有する酸により、近赤外線吸収色素が反応すること等を防ぐことができるため、近赤外線吸収機能が高温高湿度下でも経時的に安定な光学フィルタとすることができる。ここで酸価とは、試料１ｇを中和するのに要する水酸化カリウムのｍｇ数を指す。
【００６１】
また、透明バインダ樹脂としては、そのガラス転移温度（以降において、Ｔｇと言うことがある。）が、光学フィルタ１が実際に使用されるときの温度以上であることが好ましい。ガラス転移温度が光学フィルタ１が実際に使用されるときの温度以下であると、言い換えれば、光学フィルタ１がガラス転移温度以上で使用されると透明バインダ樹脂中に含有される近赤外線吸収色素どうしが反応を起こしたり、透明バインダ樹脂が空気中の水分を吸収するため、近赤外線吸収色素の劣化や透明バインダ樹脂の劣化が起きやすくなるためである。
【００６２】
上記の観点から、透明バインダ樹脂のガラス転移温度は、光学フィルタ１が実際に使用されるときの温度の値にもよるが、例えば、８０℃〜１５０℃であることが好ましい。ガラス転移温度が８０℃未満の透明バインダ樹脂を用いると、近赤外線吸収色素と透明バインダ樹脂との相互作用、もしくは近赤外線吸収色素どうしの相互作用等が起こり、近赤外線吸収色素の変性が起こる。また、ガラス転移温度が１５０℃を超える透明バインダ樹脂を用いると、このような透明バインダ樹脂を溶剤に溶解して近赤外線吸収層形成用組成物を調製し、コーティングにより近赤外線吸収層３を形成する際に、十分な乾燥を行わせるには乾燥温度を高温にする必要が生じるから、近赤外線吸収色素として耐熱性の低いものを用いた場合に、近赤外線吸収色素の劣化を招きやすく、と言って、乾燥温度を低温にすると、長い乾燥時間が必要になるため、乾燥工程の効率が低下し、生産コストの上昇を起こし、あるいは、十分な乾燥が行えないために残留した溶剤が近赤外線吸収色素の劣化を招く原因ともなる。
【００６３】
近赤外線吸収層３中の近赤外線吸収色素と透明バインダ樹脂との好ましい配合割合は、透明バインダ樹脂１００に対して近赤外線吸収色素０．００１〜１００であり、より好ましくは、近赤外線吸収色素０．０１〜５０であり、特に好ましくは、０．１〜１０である。なお、配合比は質量基準である。
【００６４】
フタロシアニン系化合物としては、市販品である（株）日本触媒製、品番；「Ｅｘｃｏｌｏｒ  ＩＲ−１」、「同ＩＲ−３」、もしくは「同ＩＲ−４」、または「ＴＸＥＸ−８０５Ｋ」、「同−８０９Ｋ」、「同−８１０Ｋ」、「同−８１１Ｋ」、もしくは「同−８１２Ｋ」を用いることもできる。
【００６５】
また、ジチオール系金属錯体類としては、市販品である三井化学（株）製、品番；「ＳＩＲ−１２８」、「ＳＩＲ−１３０」、「ＳＩＲ−１３２」、もしくは「ＳＩＲ−１５９」を用いることもできる。
【００６６】
近赤外線吸収層３の形成は、近赤外線吸収色素および透明バインダ樹脂をその他の必要に応じて添加する添加剤と共に、溶剤、および／または、希釈剤を加えて混合し、各成分を溶解もしくは分散させて近赤外線吸収層形成用組成物を調製し、得られた近赤外線吸収層形成用組成物を塗布対象に塗布することにより行う。あるいは、近赤外線吸収色素および透明バインダ樹脂をその他の必要に応じて添加する添加剤と共に溶融混練した組成物を溶融押出ししながら塗布対象に塗布することにより行うこともできる。
【００６７】
上記の添加剤としては、近赤外線吸収層３の耐久性を向上させるために、酸化防止剤、もしくは紫外線吸収剤等用いることができ、酸化防止剤としては、フェノール系、アミン系、ヒンダードフェノール系、ヒンダードアミン系、硫黄系、燐酸系、亜燐酸系、もしくは金属錯体系等のものを、また、紫外線吸収剤としては、ベンゾフェノン系、もしくはベンゾトリアゾール系等のものを挙げることができる。
【００６８】
上記の近赤外線吸収層形成用組成物を調製する際に、用いる溶剤としては、色素の溶解性の観点からアセトン、メチルエチルケトン、メチルイソブチルケトン、酢酸エチル、酢酸プロピル、ベンゼン、トルエン、キシレン、メタノール、エタノール、イソプロパノール、クロロホルム、テトラヒドロフラン、Ｎ，Ｎ−ジメチルホルムアミド、アセトニトリル、トリフルオロプロパノール、ｎ−ヘキサン、もしくはｎ−ヘプタン、または水等が挙げられるが、これら以外のものであってもよい。
【００６９】
また、上記の近赤外線吸収層形成用組成物を塗布する方法としては、マイヤーバーコーティング、ドクターブレートコーティング、グラビアコーティング、グラビアリバースコーティング、キスリバースコーティング、３本ロールリバースコーティング、スリットリバースダイコーティング、ダイコーティング、もしくはコンマコーティング等の各種コーティングの方式を用いることができる。
【００７０】
透明基材：透明基材２は、近赤外線吸収層３や、付加的に積層される種々の層の積層対象となるか、もしくは光学フィルタ１の支持体となるものである。従って、透明基材２は、可視光に対して透明性を有し、近赤外線吸収層３や、その他の種々の層が積層可能であれば、その種類は特に限定されるものではない。
【００７１】
例えば、透明基材２としては、ポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、もしくはポリエーテルケトン等の樹脂からなるフィルムを用いることができる。
【００７２】
上記のうちでも、透明性、耐熱性、および取扱い性の面等から、また、量産されていて比較的安価な点で、ＰＥＴフィルムが最も好ましい。
【００７３】
透明基材２の透明性としては、透明基材２が単層の場合、可視領域の光線透過率が８０％以上であることが好ましい。また、透明性を有するとは、無色透明であることが好ましいけれども、必ずしも無色透明であることに限ることはなく、本発明の目的を妨げない程度であれば着色された着色透明であってもよい。可視領域の光線透過率はできる限り高いことが好ましいが、最終製品としては５０％以上の光線透過率が必要なことから最低２枚を積層する場合でも、それぞれの透明基材２としては光線透過率が８０％以上であれば、目的に適う。もちろん、光線透過率が高ければ高いほど、透明基材２を複数枚積層できるため、透明基材２の単層の光線透過率はより好ましくは８５％以上であり、最も好ましくは９０％以上である。光線透過率を向上させるには厚みを薄くするのも有効な手段である。
【００７４】
透明基材２の厚みは、透明性さえ満足すれば特に制限されないが、加工性の面からは、１２μｍ程度〜３００μｍ程度の範囲であることが好ましい。厚みが１２μｍ未満の場合は透明基材２が柔軟過ぎて、加工する際の張力により伸張やシワが発生しやすい。また、厚みが３００μｍを超えるとフィルムの可燒性が減少し、各工程での連続巻き取りが困難になる上、透明基材２どうしを複数枚積層する際の加工性が大幅に劣るといった問題もある。
【００７５】
防汚層：近赤外線吸収積層体４に付加して積層し得る防汚層５は、光学フィルタ１を使用する際に、その表面に、不用意な接触や環境からの汚染が原因で、ごみや汚染物質が付着するのを防止し、あるいは付着しても除去しやすくするために形成される層である。例えば、フッ素系コート剤、シリコン系コート剤、シリコン・フッ素系コート剤等が使用され、なかでもシリコン・フッ素系コート剤が好ましく適用される。これらの防汚層の厚さは好ましくは１００ｎｍ以下で、より好ましくは１０ｎｍ以下であり、さらに好ましくは５ｎｍ以下である。これらの防汚層の厚さが１００ｎｍを超えると防汚染性の初期値は優れているが、耐久性において劣るものとなる。防汚染性とその耐久性のバランスから５ｎｍ以下が最も好ましい。
【００７６】
反射防止層：近赤外線吸収積層体４に付加して積層し得る反射防止層６は、高屈折率層と低屈折率層が順に積層されたものが代表的であるが、これ以外の積層構造を持つものもある。高屈折率層は、例えば、ＺｎＯやＴｉＯ2 の素材の薄膜、もしくはこれらの素材の微粒子が分散した透明樹脂膜である。また、低屈折率層は、ＳｉＯ2 からなる薄膜、もしくはＳｉＯ2 ゲル膜、または、フッ素含有の、もしくはフッ素およびケイ素含有の透明樹脂膜である。反射防止層６が積層されたことにより、積層された側の外光等の不要な光の反射を低下させ、適用されるディスプレイの画像もしくは映像のコントラストを高めることができる。
【００７７】
防眩層：近赤外線吸収積層体４に付加して積層し得る防眩層６は、例えば、透明樹脂中に直径数μｍ程度のポリスチレン樹脂やアクリル樹脂等のビーズを分散させたものであり、層が持つ光拡散性により、ディスプレイ前面に配置した際に、ディスプレイの特定の位置、方向に生じるシンチレーションの防止を行なうためのものである。
【００７８】
金属メッシュ層：近赤外線吸収積層体４に付加して積層し得る金属メッシュ層７は、光学フィルタ１が適用される電気的もしくは電子的な装置、とりわけ、プラズマディスプレイから発生した電磁波を遮蔽するものである。金属メッシュ層７の代りに透明導電性薄膜も利用される。金属メッシュ層７は、電磁波遮蔽能を有するものであれば、その金属の種類は特に限定されるものではなく、例えば、銅、鉄、ニッケル、クロム、アルミニウム、金、銀、ステンレス、タングステン、クロム、チタン等を用いることができ、中でも銅が好ましく、銅箔の種類としては、圧延銅箔、電解銅箔等が挙げられるが、特に電解銅箔であることが好ましい。電解銅箔を選択することにより、厚さが１０μｍ以下の均一性のよいものとすることができ、また黒化処理された際に、酸化クロム等との密着性を良好なものとすることができるからである。
【００７９】
ここで、本発明においては、上記金属メッシュ層７は、その一方の面または両面が黒化処理されていることが好ましい。黒化処理とは、酸化クロム等により金属メッシュの表面を黒化する処理であり、光学フィルタにおいて、この酸化処理面は、観察者側の面となるように配置される。この黒化処理により金属メッシュ層表面に形成された酸化クロム等により、光学フィルタ表面の外光が吸収されることから、光学フィルタ表面で光が散乱することを防止することができ、良好な透過性を得ることが可能な光学フィルタとすることができるのである。
【００８０】
金属メッシュ層７の開口率は、電磁波遮蔽能の観点からは、低いほどよいが、開口率が低くなると光線透過率が低下するので、開口率としては５０％以上であることが好ましい。
【００８１】
金属メッシュ層７は、透明基材２上に金属箔を積層し、エッチングによってメッシュ状とするので、透明基材２〜金属メッシュ層７には、接着剤層が介在することが普通である。接着剤層は、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等の接着剤で構成する。
【００８２】
金属メッシュ層７が積層されている場合、金属メッシュ層７は開口部と非開口部とが凹凸をなしているので、金属メッシュ層７上に、透明樹脂が金属メッシュ層７の厚み以上の厚みに形成された平坦化層が積層されていてもよい。
【００８３】
粘着剤層：本発明において用いられる粘着剤層は、任意の透明な粘着剤からなる層である。可視域の光線透過率が高ければその種類等は特に限定されるものではないが、具体的には、アクリル系粘着剤、シリコン系粘着剤、ウレタン系粘着剤、ポリビニルブチラール系粘着剤、ポリビニルエーテル系粘着剤、エチレン−酢酸ビニル系粘着剤等が挙げられる。
【００８４】
〔作用〕
本発明の光学フィルタは、４３５〜４５５ｎｍにおける最大光線透過率に対する５４５ｎｍにおける光線透過率の比が、１．１５〜１：１であり、６１０〜６３０ｎｍにおける最大光線透過率に対する５４５ｎｍにおける光線透過率の比が、１．１５〜１：１であり、且つ、５４５ｎｍにおける光線透過率が６０％以上であるので、全体として明るく、青色及び赤色に対して緑色の光線透過率のバランスがよく、ディスプレイとの色マッチングが良く、コントラストにおいて優れた映像を得ることができる光学フィルタとなる。
【００８５】
本発明の光学フィルタは、４３５〜４５５ｎｍにおける最大光線透過率、６１０〜６３０ｎｍにおける最大光線透過率、５４５ｎｍにおける光線透過率がこの順に高いことを特徴とするものである。光学フィルタの分光特性が前記範囲内にある場合は、色調がブルーグレイとなり、ディスプレイ前面においた場合、ディスプレイから発せられる色とのマッチングが良い。人間の明所における分光感度は５４５ｎｍ付近が最も高いため、５４５ｎｍにおける光線透過率を他の波長領域よりも最も低く設定することで、緑色がかった光学フィルタになるのを防ぐことができる。また、プラズマディスプレイの場合、青色の発光強度が緑や赤色に比べて弱いため、それを補正するためにも、青光である波長４３５〜４５５ｎｍにおける光線透過率を最も高くする必要がある。
【００８６】
また、波長５４５ｎｍでの光線透過率が６０％以上であることが好ましく、さらに好ましくは６２％以上、最も好ましくは６５％以上である。この波長域での光線透過率が６０％未満であると、ディスプレイ前面に前記分光特性を有するフィルタを設置した場合、暗いディスプレイとなり好ましくない。
【実施例１】
【００８７】
前記一般式（１）で表され、対イオン（Ｘ- ）が１価陰イオンとして「ビストリフルオロメタンスルホニルイミド酸イオン」であるジインモニウム系近赤外線吸収色素を次のようにして合成した。実施例中、「部」は特に特定しない限り重量部を表す。
【００８８】
ＤＭＦ３０部中にＮ，Ｎ，Ｎ' ，Ｎ' −テトラキス（アミノフェニル）−ｐ−フェニレンジアミン３．８部、ｎ−ブチルブロミド２１部、及び炭酸カリウム１５部を加え、８０℃で１時間、９０℃で７時間、及び１３０℃で１時間反応させた。冷却後、濾過し、この反応液（濾液）にイソプロパノール３０部を加え、５℃以下で１時間撹拌した。生成した結晶をメタノールで洗浄した後、乾燥し薄茶色の結晶２．５部を得た。
【００８９】
ＤＭＦ１０部中に上記で合成した化合物１部を加え、６０℃に加熱溶解した後、ＤＭＦ１０部中に溶解したビストリフルオロメタンスルホニルイミド酸銀０．７８部を加え、３０分反応させた。冷却後析出した銀を濾別した。この反応液（濾液）に水１０部をゆっくりと滴下し、滴下後１５分撹拌した。生成した黒色結晶を濾過し、５０部の水で洗浄し、得られたケーキを乾燥し、前記一般式（１）の化合物０．５部を得た。得られた化合物は次の物性を示した。
λｍａｘ  １０７６ｎｍ（ジクロロメタン）
分子吸光係数  １０１，０００
融点      １８６．５℃（ＤＳＣ）
透明バインダ樹脂として透明アクリル樹脂であるダイヤナールＢＲ−８０（商品名、三菱レイヨン社製、Ｔｇ：１０５℃、水酸基価：０、酸価：０）をメチルエチルケトン中に固形分比が２０％（質量基準）となるよう溶解して樹脂溶液とした。得られた樹脂溶液中に、前記工程で作製した対イオン（Ｘ- ）が１価陰イオンとして「ビストリフルオロメタンスルホニルイミド酸イオン」であるジインモニウム系近赤外線吸収色素０．２ｍｍｏｌ／ｍ2 、およびフタロシアニン系近赤外線吸収色素（（株）日本触媒製、品番：「ＩＲ−１」）０．２ｍｍｏｌ／ｍ2 の２種類の近赤外線吸収色素を添加して十分分散させて塗布溶液とした。得られた塗布溶液を、厚みが１００μｍのポリエチレンテレフタレート樹脂フィルム（東洋紡績（株）製、品番：「Ａ４３００」）上に、マイヤーバーにて乾燥膜厚が５μｍになるように塗布し、風速５ｍ／ｓｅｃのドライエアーが当たるオーブンにて１００℃で１分間乾燥して近赤外線吸収層を形成し、光学フィルタを得た。
【００９０】
得られた本実施例１の光学フィルタの製造直後のヘイズ、視感透過率、近赤外線領域である波長８００〜１１００ｎｍにおける光線透過率（以降、ＮＩＲ透過率と略記することがある。）、プラズマディスプレイの表示面に配置した時の色目変化、プラズマディスプレイの表示面に配置した時のコントラスト変化を測定し、その結果を下記の表１に示す。また、本実施例１の光学フィルタの耐湿熱負荷後（６０℃、湿度９０％の環境で１０００時間さらした後）に前記製造直後と同じ試験をおこなった結果を下記の表１に示す。
【００９１】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例２】
【００９２】
透明バインダ樹脂としてポリエステル系樹脂（「バイロンＵＲ１４００」：商品名、東洋紡績（株）製、Ｔｇ：８０℃、水酸基価：１、酸価：３）を用いた以外は、前記実施例１と同様に行って光学フィルタを得た。
【００９３】
得られた本実施例２の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例２の光学フィルタの耐湿熱負荷後（６０℃、湿度９０％の環境で１０００時間さらした後）に前記製造直後と同じ試験をおこなった結果を下記の表１に示す。
【００９４】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例３】
【００９５】
透明バインダ樹脂としてポリカーボネート系樹脂（「ＦＰＣ２１３６」：商品名、三菱ガス化学（株）製、Ｔｇ：１３０℃、水酸基価：０、酸価：０）を用いた以外は、前記実施例１と同様に行って光学フィルタを得た。
【００９６】
得られた本実施例３の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例３の光学フィルタの耐湿熱負荷後（６０℃、湿度９０％の環境で１０００時間さらした後）に前記製造直後と同じ試験をおこなった結果を下記の表１に示す。
【００９７】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例４】
【００９８】
前記実施例１で得られた光学フィルタの近赤外線吸収層側にシリコーン・フッ素系防汚染剤である、フッ素系のシラン化合物（「ＫＰ８０１Ｍ」：商品名、信越化学（株）製）を、厚さ３．０ｎｍとなるように塗布乾燥硬化せしめて防汚層を形成し、防汚層付きの光学フィルタを得た。
【００９９】
得られた本実施例４の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例４の光学フィルタの耐湿熱負荷後（６０℃、湿度９０％の環境で１０００時間さらした後）に前記製造直後と同じ試験をおこなった結果を下記の表１に示す。
【０１００】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例５】
【０１０１】
離型フィルム（「Ｅ７００２」：商品名、東洋紡績（株）製）の離型面に、固形分が２０％になるよう溶剤で希釈したアクリル系粘着剤（「ＡＳ２１４０」：商品名、一方社油脂工業（株）製）を乾燥膜厚が２５μｍとなるようにドクターブレートにて塗布し、風速５ｍ／ｓｅｃのドライエアーが当たるオーブンにて１００℃で１分間乾燥させて粘着層を形成して粘着フィルムを得た。該粘着フィルムに前記実施例１で得られた光学フィルタの近赤外線吸収層側に粘着層が接するようにして、ローラ温度：２３℃、線圧：０．０３５ｋｇ／ｃｍのラミネートローラを使用して貼り合わせ、粘着層付きの光学フィルタを得た。
【０１０２】
得られた本実施例５の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例５の光学フィルタの耐湿熱負荷後（６０℃、湿度９０％の環境で１０００時間さらした後）に前記製造直後と同じ試験をおこなった結果を下記の表１に示す。
【０１０３】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例６】
【０１０４】
前記実施例１で得られた光学フィルタの近赤外線吸収層側に、最初の無機光学薄膜としてＳｉＯ1 Ｎ1 の膜を、２番目の無機光学薄膜として酸化インジウム・錫系化合物（ＩＴＯ）の薄膜を、３番目の無機光学薄膜としてＴａ2 Ｏ5 の薄膜を、最外層の無機光学薄膜としてＳｉＯ2 の薄膜をスパッタリングで、それぞれの膜厚が、ＳｉＯ1 Ｎ1 の膜で２３ｎｍ、ＩＴＯの薄膜で６０ｎｍ、Ｔａ2 Ｏ5 の膜で５３ｎｍ、ＳｉＯ2 膜で９０ｎｍとなるように成膜し、反射防止層を形成して、反射防止層付きの光学フィルタを得た。
【０１０５】
得られた本実施例６の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例６の光学フィルタの耐湿熱負荷後（６０℃、湿度９０％の環境で１０００時間さらした後）に前記製造直後と同じ試験をおこなった結果を下記の表１に示す。
【０１０６】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例７】
【０１０７】
前記実施例１で得られた光学フィルタの近赤外線吸収層側に、アクリル樹脂粒子（根山工業（株）製、品番：「アートパール」をジペンタエリスリトールヘキサアクリレートに分散させた混合液をマイヤーバーにて乾燥膜厚が４μｍになるように塗布乾燥硬化せしめて防眩層を形成し、防眩層付きの光学フィルタを得た。
【０１０８】
得られた本実施例７の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例７の光学フィルタの耐湿熱負荷後（６０℃、湿度９０％の環境で１０００時間さらした後）に前記製造直後と同じ試験をおこなった結果を下記の表１に示す。
【０１０９】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
【実施例８】
【０１１０】
透明バインダ樹脂としてウレタン系樹脂（Ｔｇ：−２０℃、水酸基価：１５、酸価：２０）を用いた以外は、前記実施例１と同様に行なって光学フィルタを得た。
【０１１１】
得られた本実施例８の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本実施例８の光学フィルタの耐湿熱負荷後（６０℃、湿度９０％の環境で１０００時間さらした後）に前記製造直後と同じ試験をおこなった結果を下記の表１に示す。
【０１１２】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
［比較例１］
近赤外線吸収色素にジインモニウム系近赤外線吸収色素（日本化薬（株）製、品番：「ＩＲＧ−０２２」）０．１ｍｍｏｌ／ｍ2 のみを用いた以外は、前記実施例１と同様に行なって光学フィルタを得た。
【０１１３】
得られた比較例１の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本比較例１の光学フィルタの耐湿熱負荷後（６０℃、湿度９０％の環境で１０００時間さらした後）に前記製造直後と同じ試験をおこなった結果を下記の表１に示す。
【０１１４】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
［比較例２］
透明バインダ樹脂としてアクリル系樹脂（Ｔｇ：２０℃、水酸基価：１、酸価：１５）を用いた以外は、前記実施例１と同様に行なって光学フィルタを得た。
【０１１５】
得られた比較例２の光学フィルタの製造直後のヘイズ、視感透過率、ＮＩＲ透過率、プラズマディスプレイの表示面に配置した時の色目変化、プラズマディスプレイの表示面に配置した時のコントラスト変化を測定し、その結果を下記の表１に示す。また、本比較例２の光学フィルタの耐湿熱負荷後（６０℃、湿度９０％の環境で１０００時間さらした後）に前記製造直後と同じ試験をおこなった結果を下記の表１に示す。
【０１１６】
また、４３５〜４５５ｎｍにおける最大光線透過率に対する５４５ｎｍにおける光線透過率の比、及び６１０〜６３０ｎｍにおける最大光線透過率に対する５４５ｎｍにおける光線透過率の比について、耐湿熱処理を行う前（初期）と後の変化量を求めた。その結果を下記の表２に示す。
〔評価法〕
透明性（ヘイズ）：カラーコンピューター（スガ試験機（株）製、品番：「ＳＭ−Ｃ」を用い、各々の近赤外線吸収フィルタから切り出した５０ｍｍ×５０ｍｍの大きさの試験片について求めた。
【０１１７】
視感透過率、近赤外線領域透過率：分光光度計（株）島津製作所製、品番：「ＵＶ−３１００ＰＣ」を用い、各々の近赤外線吸収フィルムから切り出した５０ｍｍ×５０ｍｍの大きさの試験片について測定した。
【０１１８】
色目およびコントラスト変化：目視により判断した。
【０１１９】
【表１】
2005084474.tif 000003
【０１２０】
表１の項目中、酸価、水酸基価の単位はｍｇＫＯＨ／ｇであり、実施例３の透明バインダ樹脂の樹脂系のＰＣ系はポリカーボネート系であり、製造直後および耐湿熱試験後のＮＩＲ透過率は近赤外線領域（波長：８００ｎｍ〜１１００ｎｍ）における最大光線透過率を指す。
【０１２１】
表１に示されるように、実施例１〜実施例８の光学フィルタは、製造直後のヘイズ、視感透過率、近赤外線領域透過率、ＰＤＰ前面に配置した際の色目およびコントラスト、いずれの項目においても極めて優れており、特に実施例１〜実施例７の光学フィルタの特性は温度；６０℃および湿度；９０％の環境で１０００時間さらした後においても殆ど変わらずに維持され、従って、実用上十分な耐湿熱性を有していることが分かる。
【０１２２】
これらに対して、比較例１および比較例２の光学フィルタは、製造直後においてヘイズ、視感透過率、近赤外線領域透過率、ＰＤＰ前面に配置した際の色目およびコントラスト、いずれの項目も悪く、これら特性は温度；６０℃および湿度；９０％の環境で１０００時間さらした後には更に悪化する。その為、比較例１および比較例２の光学フィルタは実用上問題を有するものであると言える。
【０１２３】
【表２】
2005084474.tif 000004
【０１２４】
表２によれば、本発明の光学フィルタは、耐湿熱環境に曝した後でも可視光線における光線透過率の変化量は少なく、光学的に安定した光学フィルタであることがわかる。
【産業上の利用可能性】
【０１２５】
本発明の光学フィルタは、近赤外線遮蔽性を備え、可視光線の透過率が高く、全体として明るく、青色及び赤色に対して緑色の光線透過率のバランスがよいので、ディスプレイ、特にプラズマディスプレイの前面に配置した場合には、ディスプレイとの色マッチングが良く、明るく、コントラストにおいても優れた映像を得る。
【図面の簡単な説明】
【０１２６】
【図１】本発明の光学フィルタの一例を示す概略断面図である。
【図２】プラズマディスプレイの前面に本発明の光学フィルタを配置した図である。
【符号の説明】
【０１２７】
１    光学フィルタ
２    透明基材
３    近赤外線吸収層
４    近赤外線吸収積層体
５    防汚層
６    反射防止層（又は防眩層）
７    金属メッシュ層
８    プラズマディスプレイ
【図１】
2005084474.tif 000006
【図２】
2005084474.tif 000007